СПЛАВ НА ОСНОВЕ ЗОЛОТА
GOLD-BASED ALLOY

Изобретение относится к области металлургии, в частности к составам сплавов на основе золота, которые могут быть использованы для изготовления корпусов часов, монет.
Известен сплав на основе золота, содержащий мас.%: золото 58,0-59,0; серебро 29,5-30,5; бор 0,1-0,5; цинк 0,8-1,2; медь - остальное [1].
Задача изобретения состоит в повышении прочности сплава,
Технический результат достигается тем, что сплав на основе золота, содержащий серебро, бор, медь, цинк, дополнительно включает, по меньшей мере, один компонент из группы: натрий, калий, литий при следующем соотношении компонентов, мас.%: золото 58,0-59,0; серебро 24,0-26,0; бор 0,04-0,06; цинк 0,4-0,6; по меньшей мере, один компонент из группы: натрий, калий, литий 0,001-0,002; медь - остальное.
В таблице приведены составы сплава на основе золота.
Таблица
Компоненты
Состав, мас.%:
1
2
3
4
5
6
Золото
58,0
58,0
58,5
58,5
59,0
59,0
Серебро
24,0
24,0
25,0
25,0
26,0
26,0
Бор
0,04
0,05
0,05
0,06
0,04
0,06
Цинк
0,4
0,6
0,6
0,5
0,5
0,5
Натрий
0,002
-
-
0,0005
0,001
-
Калий
-
0,001
0,001
0,0005
-
0,001
Литий
-
-
0,001
0,001
-
-
Медь
ост.
ост.
ост.
ост.
ост.
ост.
Предел прочности при растяжении, кгс/мм<sup>2</sup>
63-65
63-65
63-65
63-65
63-65
63-65
В составе сплава компоненты проявляют себя следующим образом. Медь, цинк и серебро увеличивают прочность сплава. Компоненты из группы: натрий, калий, литий способствуют получению мелкокристаллической структуры сплава, уменьшают внутренние напряжения.
Сплав выплавляют в электропечах. Разливку расплава осуществляют в стальные изложницы. После охлаждения слитки раскатывают на прокатных вальцах в лист требуемой толщины. Возможен отжиг сплава при температуре 200°С.
Источники информации
1. SU 1581763 А1, С22С 5/02, 1990.